СПОСОБ ИЗГОТОВЛЕНИЯ МЕТАЛЛИЧЕСКОЙ ДЕТАЛИ ДЛЯ ТУРБОРЕАКТИВНОГО ДВИГАТЕЛЯ ЛЕТАТЕЛЬНОГО АППАРАТА

1. Способ изготовления металлической детали (200), причем упомянутая деталь (200) содержит первую совокупность элементов (203), имеющих малую толщину, как правило, от 0,3 до 4 мм, и вторую совокупность элементов (201; 202), имеющих большую толщину, как правило, больше 4 мм; причем металлическая деталь является деталью турбореактивного двигателя летательного аппарата; отличающийся тем, что он содержит различные этапы, заключающиеся в том, что:
образуют периферическую часть (301) элементов (201; 202) второй совокупности элементов путем селективного плавления металлического порошка посредством сканирования поверхности порошкового слоя лазерным пучком или электронным пучком;
используют периферическую часть (301) элементов (201; 202) второй совокупности элементов в качестве литейной формы, осуществляя операцию по заполнению жидким металлом внутренней зоны (302), ограниченной упомянутой периферической частью (301);
охлаждают металлическую деталь (200) для придания твердости внутренней зоне (302), ограниченной периферической частью (301), заполненной металлом.
2. Способ по предшествующему пункту, отличающийся тем, что содержит дополнительный этап, заключающийся в том, что образуют элементы (203) первой совокупности элементов путем селективного плавления порошка посредством сканирования поверхности порошкового слоя лазерным пучком или электронным пучком.
3. Способ по предшествующему пункту, отличающийся тем, что
этап, заключающийся в образовании периферической части (301) элементов (201; 202) второй совокупности элементов, и этап, заключающийся в образовании элементов (203) первой совокупности элементов, осуществляют перед операцией заполнения внутренней зоны (302), ограниченной периферической частью (301) элементов (201; 202) второй совокупности элементов.
4. Способ по любому из предшествующих пунктов, отличающийся тем, что периферическая часть (301) элементов (201; 202) второй совокупности элементов, образованная путем селективного плавления порошка, определяет открытый объем.
5. Способ по любому из пп. 1-3, отличающийся тем, что периферическая часть (301) элементов (201; 202) второй совокупности элементов, образованная путем селективного плавления порошка, определяет закрытый объем, содержащий, по меньшей мере, одно отверстие.
6. Способ по любому из пп. 1-3, отличающийся тем, что содержит дополнительный этап, заключающийся в том, что удаляют перед операцией по заполнению внутренней зоны (302), ограниченной периферической частью (301) элементов (201; 202) второй совокупности элементов, порошок, не использованный во время этапа образования периферической части (301) элементов (203) второй совокупности элементов путем селективного плавления упомянутого порошка.
7. Способ по любому из пп. 1-3, отличающийся тем, что элементы (201; 202) второй совокупности элементов являются полками турбины компрессора турбомашины для летательных аппаратов, и тем, что элементы (203) первой совокупности элементов являются лопастями, образующими радиусы сопряжения между упомянутыми полками.